미리 측정 시료 중 의 수분 을 1 질량 ％ 미만 이 되 도록 , 건조 한 HPMCAS - 1 내지 4 를 포함 하 는 사출 성형 용 조성물 및 HPMCAS - 5 와 가소제 인 시트르산 트리 에틸 ( TEC ) 을 혼합 한 사출 성형 용 조성물 을 서 모피 셔 제 사출 성형 장치 ( Haake MiniJet Pro ) 로 사출 성형 하 였 다 . 몰드 의 온도 를 80 ℃, 실린더 온도 를 180 ℃ 로 설정 하 고 성형 성 을 관찰 하 였 다 . 토출 압 은 900 바아 에서 1 초간 , 그 후 200 바아 에서 5 초간 의 유지 로 하 였 다 . 몰드 의 형 은 길 이 6 센티미터 , 저면 의 직경 이 5 밀리미터 인 원추 상 으로 하 고 , 저면 이 사출 측 으로 되 도록 설치 하 였 다 . 사출 후 에 몰드 내 에서 10 분 간 방치 하 여 , 냉각 한 후 에 성형물 을 얻 었 다 . 사출 성형 용 조성물 의 질량 분 율 과 사출 성형 의 가부 를 표 4 에 나타내 었 다 . 표 4 중 , 사출 성 의 평가 기준 으로서 , 「○」 은 몰드 전체 에 사 출물 이 충전 되 어 있 는 상태 이 며 , 「 Х 」 은 몰드 전체 에 사 출물 이 충전 되 어 있 지 않 고 , 몰드 선단 측 에 공극 이 존재 하 는 상태 로 하 였 다 .